【手続補正書】
【提出日】平成18年10月10日(2006.10.10)
【手続補正１】
【補正対象書類名】明細書
【補正対象項目名】特許請求の範囲
【補正方法】変更
【補正の内容】
【特許請求の範囲】
【請求項１】  重合条件下において、オレフィン及び／又はオレフィンと少なくとも１種又はそれ以上の他のオレフィンを、オレフィン重合触媒、及び重合媒体中の静電荷を減少させるのに充分な量で存在する、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルと接触させることを含んでなるオレフィン及び／又はオレフィンと少なくとも１種又はそれ以上の他のオレフィンの重合方法。
【請求項２】  前記オレフィン重合触媒が、明細書中に定義した元素周期表の第３族、第４族、第５族、第６族、第７族、第８族、第９族及び第１０族、第１１族、第１２族及び第１３族から選ばれた少なくとも１種の金属及びそれらの混合物を含む請求項１に記載の方法。
【請求項３】  前記金属がチタン、ジルコニウム及びバナジウムからなる群から選ばれる請求項２に記載の方法。
【請求項４】  前記オレフィン重合触媒が担体上に担持されている請求項１に記載の方法。
【請求項５】  前記オレフィン重合触媒が、酸化クロム触媒、有機クロム触媒、チーグラー・ナッタ触媒、オレフィンを重合して、１〜２．５の分子量分布（ＭＷＤ）を有するオレフィンのホモポリマー及びインターポリマーを生成するオレフィン重合触媒、メタロセン触媒、カチオン性アルミニウムアルキルアミジナート触媒、カチオン性ニッケルアルキルジイミン触媒、中性ニッケルアルキルサリチルアルジミナト触媒、カチオン性鉄アルキルピリジンビスイミン触媒ならびにカチオン性チタンアルキルジアミド触媒からなる群から選ばれる請求項２に記載の方法。
【請求項６】  前記オレフィン重合触媒が酸化クロム触媒、チーグラー・ナッタ触媒及びメタロセン触媒からなる群から選ばれる請求項５に記載の方法。
【請求項７】  重合媒体にハロゲン化炭化水素を添加することを更に含んでなる請求項１に記載の方法。
【請求項８】  前記の少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる請求項１に記載の方法。
【請求項９】  エーテル対オレフィン重合触媒の金属成分のモル比０．０１：１〜１００：１で前記エーテルを添加する請求項１に記載の方法。
【請求項１０】  重合媒体中、オレフィン重合触媒の存在下において、オレフィン及び／又はオレフィンと少なくとも１種又はそれ以上の他のオレフィンの重合において発生する静電荷を減少させる方法であって、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルを、重合媒体中の静電荷を減少させるのに充分な量で重合媒体中に投入することを含んでなる方法。
【請求項１１】  前記オレフィン重合の金属が、明細書中に定義した元素周期表の第３族、第４族、第５族、第６族、第７族、第８族、第９族、第１０族、第１１族、第１２族及び第１３族から選ばれた少なくとも１種の金属からなる請求項１０に記載の方法。
【請求項１２】  前記金属がチタン、ジルコニウム及びバナジウムからなる群から選ばれる請求項１１に記載の方法。
【請求項１３】  前記オレフィン重合触媒が担体上に担持されている請求項１０に記載の方法。
【請求項１４】  前記オレフィン重合触媒が、酸化クロム触媒、有機クロム触媒、チーグラー・ナッタ触媒、オレフィンを重合して、１〜２．５の分子量分布（ＭＷＤ）を有するオレフィンのホモポリマー及びインターポリマーを生成するオレフィン重合触媒、メタロセン触媒、カチオン性アルミニウムアルキルアミジナート触媒、カチオン性ニッケルアルキルジイミン触媒、中性ニッケルアルキルサリチルアルジミナト触媒、カチオン性鉄アルキルピリジンビスイミン触媒ならびにカチオン性チタンアルキルジアミド触媒からなる群から選ばれる請求項１０に記載の方法。
【請求項１５】  前記オレフィン重合触媒が酸化クロム触媒、チーグラー・ナッタ触媒及びメタロセン触媒からなる群から選ばれる請求項１４に記載の方法。
【請求項１６】  重合媒体にハロゲン化炭化水素を添加することを更に含んでなる請求項１０に記載の方法。
【請求項１７】  前記の、少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる請求項１０に記載の方法。
【請求項１８】  エーテル対オレフィン重合触媒の金属成分のモル比０．０１：１〜１００：１で前記エーテルを添加する請求項１０に記載の方法。
【手続補正２】
【補正対象書類名】明細書
【補正対象項目名】００７０
【補正方法】変更
【補正の内容】
【００７０】
重合方法
本明細書中の例１〜６で使用した重合方法は、速度減少室を上部に装着した、直径０．７４ｍ及び高さ７ｍの縦型シリンダーからなる気相重合用流動床反応器中で行った。反応器の下部には、流動化グリッドと、速度減少室の上部を反応器の下部に流動化グリッドの下の地点で接続する気体再循還用外部ラインとが設けられている。再循還ラインには、循環気体用の圧縮機と熱交換器のような熱伝達手段が装着されている。詳細には、流動床を通る気体反応混合物の主成分であるエチレン、１−ブテン、１−ペンテン及び１−ヘキセンのようなオレフィン、水素及び窒素の供給ラインは、再循還ラインに注ぐ。反応器は流動化グリッドの上に、重量平均直径約０．５ｍｍ〜約１．４ｍｍの粒子で構成されたポリエチレン粉末からなる流動床を含む。エチレン、オレフィンコモノマー、水素、窒素及び微少量の他の成分を含む気体反応混合物は、約２８０ｐｓｉｇ（１．９３ＭＰａ）〜約３００ｐｓｉｇ（２．０７ＭＰａ）の範囲の圧力下で約１．６フィート／秒（４９ｃｍ／ｓ）〜約２．０フィート／秒（６１ｃｍ／ｓ）の範囲の上昇流動化速度（ここでは流動化速度と称する）で流動床を通過する。
【手続補正３】
【補正対象書類名】明細書
【補正対象項目名】００７４
【補正方法】変更
【補正の内容】
【００７４】
例１（比較例）
静電荷を減少させるためのエーテルを添加しない、触媒Ｉによるエチレン／１−ヘキセンインターポリマーの製造
作業条件及び樹脂特性を表１に示す。ＣＨＣｌ3 対チタンのモル比は０．０３であった。この方法は、静電荷を減少させるためのエーテルを添加せずに行った。１−ヘキサンをコモノマーとして使用した。これらの条件下で、凝集体を含まないポリエチレンを反応器から２１０  ｌｂ／時（ポンド／時）（９５．３ｋｇ／ｈ）の速度で取り出した。エチレン／１−ヘキセンインターポリマーは、密度が０．９１８ｇ／ｃｃ（ｇ／ｃｍ3）、メルトインデックスＭＩ2.16、Ｉ2 が０．９ｄｇ／分、残留チタンレベルが１０．５ｐｐｍであった。
流動床中の静電荷のレベルは、前述のようにして測定した。
【手続補正４】
【補正対象書類名】明細書
【補正対象項目名】００７５
【補正方法】変更
【補正の内容】
【００７５】
例２
静電荷を減少させるためのエーテルを添加した、触媒Ｉによるエチレン／１−ヘキセンインターポリマーの調製
作業条件及び樹脂特性を表１に示す。トリメチルアルミニウム（ＴＭＡ）対チタンのモル比は６：１であった。ＣＨＣｌ3 対チタンのモル比は０．０４：１であった。この方法は、静電荷を減少させるためのエーテルとしてＴＨＦを添加して行った。ＴＨＦ対チタンのモル比は３：１であった。１−ヘキサンをコモノマーとして使用した。これらの条件下で、凝集体を含まないポリエチレンを反応器から２２１  ｌｂ／時（１００ｋｇ／ｈ）の速度で取り出した。エチレン／１−ヘキセンインターポリマーは、密度が０．９１７ｇ／ｃｃ（ｇ／ｃｍ3）、メルトインデックスＭＩ2.16、Ｉ2 が０．９ｄｇ／分、残留チタンレベルが５．２ｐｐｍであった。
【手続補正５】
【補正対象書類名】明細書
【補正対象項目名】００７７
【補正方法】変更
【補正の内容】
【００７７】
例３
静電荷を減少させるためのエーテルを添加した、触媒Ｉによるエチレン／１−ヘキセンインターポリマーの調製
作業条件及び樹脂特性を表１に示す。トリメチルアルミニウム（ＴＭＡ）対チタンのモル比は６：１であった。ＣＨＣｌ3 対チタンのモル比は０．０５：１であった。この方法は、静電荷を減少させるためのエーテルとしてＴＨＦを添加して行った。ＴＨＦ対チタンのモル比は７：１であった。１−ヘキサンをコモノマーとして使用した。これらの条件下で、凝集体を含まないポリエチレンを反応器から２０５  ｌｂ／時（９３ｋｇ／ｈ）の速度で取り出した。エチレン／１−ヘキセンインターポリマーは、密度が０．９１８ｇ／ｃｃ（ｇ／ｃｍ3）、メルトインデックスＭＩ2.16、Ｉ2 が１．０ｄｇ／分、残留チタンレベルが１４．１ｐｐｍであった。
【手続補正６】
【補正対象書類名】明細書
【補正対象項目名】００７９
【補正方法】変更
【補正の内容】
【００７９】
例４（比較例）
静電荷を減少させるための化合物を添加しない、触媒ＩＩによるエチレン／１−ヘキセンインターポリマーの調製
作業条件及び樹脂特性を表１に示す。トリメチルアルミニウム（ＴＭＡ）対チタンのモル比は３０：１であった。この方法は、静電荷を減少させるためのエーテルを添加せずに行った。１−ヘキサンをコモノマーとして使用した。これらの条件下で、凝集体を含まないポリエチレンを反応器から２２９  ｌｂ／時（１０４ｋｇ／ｈ）の速度で取り出した。エチレン／１−ヘキセンインターポリマーは、密度が０．９１８ｇ／ｃｃ（ｇ／ｃｍ3）、メルトインデックスＭＩ2.16、Ｉ2 が０．９ｄｇ／分、残留チタンレベルが０．８ｐｐｍであった。
流動床中の静電荷のレベルは、前述のようにして測定した。
【手続補正７】
【補正対象書類名】明細書
【補正対象項目名】００８０
【補正方法】変更
【補正の内容】
【００８０】
例５
静電荷を減少させるためのエーテルを添加した、触媒ＩＩによるエチレン／１−ヘキセンインターポリマーの調製
作業条件及び樹脂特性を表１に示す。トリメチルアルミニウム（ＴＭＡ）対チタンのモル比は１９：１であった。ＣＨＣｌ3 対チタンのモル比は０．０６：１であった。この方法は、静電荷を減少させるためのエーテルとしてＴＨＦを添加して行った。ＴＨＦ対チタンのモル比は２．５：１であった。１−ヘキサンをコモノマーとして使用した。これらの条件下で、凝集体を含まないポリエチレンを反応器から２０１  ｌｂ／時（９１．２ｋｇ／ｈ）の速度で取り出した。ポリエチレンは、密度が０．９１８ｇ／ｃｃ（ｇ／ｃｍ3）、メルトインデックスＭＩ2.16、Ｉ2 が０．８ｄｇ／分、残留チタンレベルが１．１ｐｐｍであった。
【手続補正８】
【補正対象書類名】明細書
【補正対象項目名】００８２
【補正方法】変更
【補正の内容】
【００８２】
【表１】
2002540264.tif 000001
【手続補正９】
【補正対象書類名】明細書
【補正対象項目名】００８４
【補正方法】変更
【補正の内容】
【００８４】
反応器圧力                        ２９５ｐｓｉｇ（２．０３ＭＰａ）
反応器温度                        ８３℃
流動化速度                        １．９４ｆｔ／秒（５９．１ｃｍ／ｓ）
流動化嵩密度                      １５．７ｌｂ／ｆｔ3（０．２５１ｇ／ｃｍ3）
反応器床高さ                      １１ｆｔ（３．４ｍ）
エチレン（Ｃ2 ）モル％            ４０．３
Ｈ2 ／Ｃ2 モル比                  ０．５１０
１−ヘキセン／Ｃ2 モル比          ０．１０３
ＴＥＡＬ／Ｔｉモル比              ３１
【手続補正１０】
【補正対象書類名】明細書
【補正対象項目名】００８５
【補正方法】変更
【補正の内容】
【００８５】
ＴＨＦをチタンに対するモル比１０：１で添加した場合には、生産速度は１８４ｌｂ／時（８３．５ｋｇ／ｈ）であり、空時収量は５８ｋｇ／（時−ｍ3 ）であった。ポリエチレンは、密度が０．９１８ｇ／ｃｃ（ｇ／ｃｍ3）、メルトインデックスＭＩ2.16、Ｉ2 が３．４ｄｇ／分、残留チタンレベルが０．６ｐｐｍであった。流動床中の静電荷のレベルは、前述のようにして測定した。
【手続補正１１】
【補正対象書類名】明細書
【補正対象項目名】００９７
【補正方法】変更
【補正の内容】
【００９７】
本明細書中に記載した本発明の形態は単に説明的なものであって、本発明の範囲を限定するものではないことをはっきりと理解されたい。本発明は、特許請求の範囲内の全ての変形を含む。以下に本発明の態様を記載する。
１．重合条件下において、オレフィン及び／又はオレフィンと少なくとも１種又はそれ以上の他のオレフィンを、オレフィン重合触媒、及び重合媒体中の静電荷を減少させるのに充分な量で存在する、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルと接触させることを含んでなるオレフィン及び／又はオレフィンと少なくとも１種又はそれ以上の他のオレフィンの重合方法。
２．前記オレフィン重合触媒が、明細書中に定義した元素周期表の第３族、第４族、第５族、第６族、第７族、第８族、第９族及び第１０族、第１１族、第１２族及び第１３族から選ばれた少なくとも１種の金属及びそれらの混合物を含む態様１に記載の方法。
３．前記金属が、チタン、ジルコニウム、バナジウム、鉄、クロム、ニッケル及びアルミニウムからなる群から選ばれる態様２に記載の方法。
４．前記金属がチタン、ジルコニウム及びバナジウムからなる群から選ばれる態様３に記載の方法。
５．前記オレフィン重合触媒が担体上に担持されている態様１に記載の方法。
６．前記担体が、シリカ、アルミナ、塩化マグネシウム及びそれらの混合物からなる群から選ばれる態様５に記載の方法。
７．前記オレフィン重合触媒が、酸化クロム触媒、有機クロム触媒、チーグラー・ナッタ触媒、オレフィンを重合して、１〜２．５の分子量分布（ＭＷＤ）を有するオレフィンのホモポリマー及びインターポリマーを生成するオレフィン重合触媒、メタロセン触媒、カチオン性アルミニウムアルキルアミジナート触媒、カチオン性ニッケルアルキルジイミン触媒、中性ニッケルアルキルサリチルアルジミナト触媒、カチオン性鉄アルキルピリジンビスイミン触媒ならびにカチオン性チタンアルキルジアミド触媒からなる群から選ばれる態様２に記載の方法。
８．前記オレフィン重合触媒が、酸化クロム触媒、有機クロム触媒、チーグラー・ナッタ触媒、メタロセン触媒、ならびにオレフィンを重合して１〜２．５の分子量分布（ＭＷＤ）を有するオレフィンのホモポリマー及びインターポリマーを生成するオレフィン重合触媒からなる群から選ばれる態様７に記載の方法。
９．前記オレフィン重合触媒が酸化クロム触媒、チーグラー・ナッタ触媒及びメタロセン触媒からなる群から選ばれる態様８に記載の方法。
１０．重合媒体にハロゲン化炭化水素を添加することを更に含んでなる態様１に記載の方法。
１１．前記ハロゲン化炭化水素が、ジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選ばれる態様１０に記載の方法。
１２．前記ハロゲン化炭化水素がクロロホルムである態様１１に記載の方法。
１３．前記の少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる態様１に記載の方法。
１４．前記エーテルが、テトラヒドロフラン、ジエチルエーテル、ジプロピルエーテル、ジイソプロピルエーテル、ｔｅｒｔ−ブチルメチルエール及びテトラヒドロピランからなる群から選ばれる態様１３に記載の方法。
１５．エーテル対オレフィン重合触媒の金属成分のモル比約０．０１：１〜約１００：１で前記エーテルを添加する態様１に記載の方法。
１６．エーテル対オレフィン重合触媒の金属成分のモル比が約０．１：１〜約５０：１の範囲である態様１５に記載の方法。
１７．前記重合媒体が気相である態様１に記載の方法。
１８．前記重合媒体がスラリー相である態様１に記載の方法。
１９．前記オレフィンがエチレンであり、且つ前記の、少なくとも１種又はそれ以上の他のオレフィンが炭素数３〜１６のオレフィンからなる群から選ばれる態様１に記載の方法。
２０．前記の少なくとも１種又はそれ以上の他のオレフィンが１−オクテン、１−ヘキセン、４−メチルペンタ−１−エン、１−ペンテン、１−ブテン及びプロピレンからなる群から選ばれる態様１９に記載の方法。
２１．エチレンと少なくとも１種又はそれ以上のオレフィンとの重合によって得られるインターポリマーが、インターポリマーの少なくとも約５０重量％の量でエチレンを含む態様１９に記載の方法。
２２．重合媒体中、オレフィン重合触媒の存在下において、オレフィン及び／又はオレフィンと少なくとも１種又はそれ以上の他のオレフィンの重合において発生する静電荷を減少させる方法であって、式
Ｒ1−Ｏ（−Ｒ2−Ｏ）m−Ｒ3
（式中、ｍは０〜３０であり；Ｒ1、Ｒ2及びＲ3 は、独立して、炭素原子１〜３０個及び本明細書中で定義した元素周期表の第１３族、第１４族、第１５族、第１６族及び第１７族から選ばれた元素の０〜３０個のヘテロ原子又はそれらの混合物を含み、且つ更にＲ1、Ｒ2及び／又はＲ3は結合して、環又は多環構造の一部を形成できる）
を有する、少なくとも１個の炭素−酸素−炭素結合（Ｃ−Ｏ−Ｃ）を含む少なくとも１種のエーテルを、重合媒体中の静電荷を減少させるのに充分な量で重合媒体中に投入することを含んでなる方法。
２３．前記オレフィン重合の金属が、明細書中に定義した元素周期表の第３族、第４族、第５族、第６族、第７族、第８族、第９族、第１０族、第１１族、第１２族及び第１３族から選ばれた少なくとも１種の金属からなる態様２２に記載の方法。
２４．前記金属が、チタン、ジルコニウム、バナジウム、鉄、クロム、ニッケル及びアルミニウムからなる群から選ばれる態様２３に記載の方法。
２５．前記金属がチタン、ジルコニウム及びバナジウムからなる群から選ばれる態様２４に記載の方法。
２６．前記オレフィン重合触媒が担体上に担持されている態様２２に記載の方法。
２７．前記担体が、シリカ、アルミナ、塩化マグネシウム及びそれらの混合物からなる群から選ばれる態様２６に記載の方法。
２８．前記オレフィン重合触媒が、酸化クロム触媒、有機クロム触媒、チーグラー・ナッタ触媒、オレフィンを重合して、１〜２．５の分子量分布（ＭＷＤ）を有するオレフィンのホモポリマー及びインターポリマーを生成するオレフィン重合触媒、メタロセン触媒、カチオン性アルミニウムアルキルアミジナート触媒、カチオン性ニッケルアルキルジイミン触媒、中性ニッケルアルキルサリチルアルジミナト触媒、カチオン性鉄アルキルピリジンビスイミン触媒ならびにカチオン性チタンアルキルジアミド触媒からなる群から選ばれる態様２２に記載の方法。
２９．前記オレフィン重合触媒が、酸化クロム触媒、有機クロム触媒、チーグラー・ナッタ触媒、メタロセン触媒、ならびにオレフィンを重合して１〜２．５の分子量分布（ＭＷＤ）を有するオレフィンのホモポリマー及びインターポリマーを生成するオレフィン重合触媒からなる群から選ばれる態様２８に記載の方法。
３０．前記オレフィン重合触媒が酸化クロム触媒、チーグラー・ナッタ触媒及びメタロセン触媒からなる群から選ばれる態様２９に記載の方法。
３１．重合媒体にハロゲン化炭化水素を添加することを更に含んでなる態様２２に記載の方法。
３２．前記ハロゲン化炭化水素が、ジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選ばれる態様３１に記載の方法。
３３．前記ハロゲン化炭化水素がクロロホルムである態様３２に記載の方法。
３４．前記の、少なくとも１種のエーテルが、テトラヒドロフラン、ジエチルエーテル、ジプロピルエーテル、ジイソプロピルエーテル、ジブチルエーテル、ジオクチルエーテル、ｔｅｒｔ−ブチルメチルエーテル、トリメチレンオキシド及びテトラヒドロピランからなる群から選ばれる態様２２に記載の方法。
３５．前記エーテルが、テトラヒドロフラン、ジエチルエーテル、ジプロピルエーテル、ジイソプロピルエーテル、ｔｅｒｔ−ブチルメチルエール及びテトラヒドロピランからなる群から選ばれる態様３４に記載の方法。
３６．エーテル対オレフィン重合触媒の金属成分のモル比約０．０１：１〜約１００：１で前記エーテルを添加する態様２２に記載の方法。
３７．エーテル対オレフィン重合触媒の金属成分のモル比が約０．１：１〜約５０：１の範囲である態様３６に記載の方法。
３８．前記重合媒体が気相である態様２２に記載の方法。
３９．前記重合媒体がスラリー相である態様２２に記載の方法。
４０．前記オレフィンがエチレンであり、且つ前記の、少なくとも１種又はそれ以上の他のオレフィンが炭素数３〜１６のオレフィンからなる群から選ばれる態様２２に記載の方法。
４１．前記の、少なくとも１種又はそれ以上の他のオレフィンが１−オクテン、１−ヘキセン、４−メチルペンタ−１−エン、１−ペンテン、１−ブテン及びプロピレンからなる群から選ばれる態様４０に記載の方法。
４２．エチレンと少なくとも１種又はそれ以上のオレフィンとの重合によって得られるインターポリマーが、インターポリマーの少なくとも約５０重量％の量でエチレンを含む態様４０に記載の方法。
４３．態様１に従って製造されたポリオレフィンから二次加工されたフィルム。
４４．態様１に従って製造されたポリオレフィンから二次加工された製品。